(57)【要約】【課題】本発明の課題は、可視光領域での応答性に優れ、かつ透明性が良好な可視光型の光触媒をコーティングした筆記具の軸筒を提供することである。【解決手段】本発明は前記課題を解決するために、透明または半透明からなる筆記具の軸筒において、前記軸筒外表面に平均粒径が１０ｎｍ以上、１００ｎｍ以下の酸化チタン微粒子を含有した可視光型光触媒塗料を塗布することにより、軸筒外表面に、可視光型光触媒の被膜層を形成したことを特徴とする。【選択図】          図１
2007045035.tif 000002
【特許請求の範囲】
【請求項１】
透明または半透明からなる筆記具の軸筒において、前記軸筒外表面に平均粒径が１０ｎｍ以上、１００ｎｍ以下の酸化チタン微粒子を含有した可視光型光触媒塗料を塗布することにより、軸筒外表面に、可視光型光触媒の被膜層を形成したことを特徴とする筆記具の軸筒。
【請求項２】
前記可視光型光触媒の被覆層の厚さが、１μｍ以上、３０μｍ以下であることを特徴とする請求項１に記載の筆記具の軸筒。
【請求項３】
前記可視光型光触媒塗料が、前記酸化チタン微粒子と、難分解性結着剤と、溶媒とからなり、固形分濃度が、０．１質量％以上、１０質量％以下とすることを特徴とする請求項１または２に記載の筆記具の軸筒。
【発明の詳細な説明】
【技術分野】
【０００１】
本発明は、透明または半透明からなる筆記具の軸筒に関し、さらに詳しくは、可視光領域での応答性に優れた可視光型光触媒塗料を塗布して得られた筆記具の軸筒に関する。
【背景技術】
【０００２】
従来から抗菌剤を混合した筆記具は、特開平０８−４８０９７号公報「抗菌性の筆記・塗布具用具」や特開２００３−３９８７３号公報「筆記具の外装部品」等で開示されていて、こうした筆記具は、筆記具の部品を成形する成形材料に抗菌剤を含有して成形している。
【０００３】
これらに用いられる抗菌剤も種々検討されているが、筆記具の部品として用いるには、成形性や安全性等を考慮する必要があり、酸化チタン光触媒を使用することが一般的である。
【特許文献１】特開０８−４８０９７号公報
【特許文献２】特開２００３−３９８７３号公報
【発明の開示】
【発明が解決しようとする課題】
【０００４】
しかし、従来の酸化チタンは、光触媒活性に利用できる光の波長は約３８０ｎｍ以下の紫外線にしか利用できず、利用範囲が限られているという欠点があった。
【０００５】
従って、利用できる光の波長を可視光領域にまで広げることができれば、室内等の紫外線が極めて少ない環境下でも光触媒活性が発現できることになり、光触媒の応用範囲を拡大することが可能となる。
【０００６】
また、従来の酸化チタン光触媒は、成形材料に含有するとともに、平均粒径が大きく、成形性や透明性に問題があり、低価格品や透明材料に用いることは困難であるという問題もあった
【０００７】
本発明の目的は、可視光領域での応答性に優れ、かつ透明性が良好な可視光型の光触媒をコーティングした筆記具の軸筒を提供することにある。
【課題を解決するための手段】
【０００８】
本発明は、透明または半透明からなる筆記具の軸筒において、前記軸筒外表面に平均粒径が１０ｎｍ以上、１００ｎｍ以下の酸化チタン微粒子を含有した可視光型光触媒塗料を塗布することにより、軸筒外表面に、可視光型光触媒の被膜層を形成したことを特徴とする。
【０００９】
また、前記可視光型光触媒の被覆層の厚さが、１μｍ以上、３０μｍ以下であることを特徴とする。
【００１０】
また、前記可視光型光触媒塗料が、前記酸化チタン微粒子と、難分解性結着剤と、溶媒とからなり、固形分濃度が、０．１質量％以上、１０質量％以下とすることを特徴とする。
【発明の効果】
【００１１】
可視光領域での応答性に優れ、かつ透明性が良好な可視光型の光触媒をコーティングした筆記具の軸筒を提供することができた。
【発明を実施するための最良の形態】
【００１２】
次に図面を参照しながら、本発明の筆記具の軸筒の実施例を説明するが、本発明は以下の実施例に限定されるものではない。
【実施例１】
【００１３】
図１に示す本発明の筆記具の軸筒１は、ＡＳ樹脂からなる透明な前軸２と後軸３を螺合して軸筒本体を構成し、後軸３内にＰＯＭ樹脂で形成した回転カム４からなる出没機構を具備したノック式筆記具の軸筒である。この出没機構は、従来から知られているもので、簡単に説明すると、後軸３の後端部の内壁面に回転カム４を前後に摺動案内し回転させるためのカム溝（図示せず）を形成し、このカム溝に、回転カム４に形成した突起を係合して配設してある。回転カム４の後端には、回転カムを摺動し回転を付与するためのカム部を先端に有したノック体５を、後軸後端３ａの開口部より外方に突出した状態に配設してある。
【００１４】
回転カム４の前方には、筆記具用インキ（図示せず）を収容したＰＰ樹脂からなるインキ収容管８の先端部にボールペンチップ１０を、チップホルダー９を介して装着した筆記具用レフィル７をスプリング６により後軸後端３ａ方向へ付勢して、摺動自在に配設してあり、前軸２を取り外すことで、筆記具用レフィル７を交換可能としてある。また、前軸２の把持部には、半透明のグリップ部材１１を配設してある。
【００１５】
ノック式筆記具１を使用するには、ノック体５を押圧して回転カム４をカム溝（図示せず）に沿って前進させ、ノック体５のカム部の作用により回転カム４を回転させて、ボールペンチップ１０を前軸２の先端開口部２ａより突出させて使用することができる。さらにノック体５を押圧すると、ノック体５のカム部の作用により回転カム４を回転させ、スプリング６の付勢力によって回転カム４をカム溝（図示せず）に沿って後退させ、ボールペンチップ１０を没入することができる。
【００１６】
透明な前軸２と後軸３は、前軸２と後軸３の成形後に、前軸２と後軸３の外表面に、平均粒径が３０ｎｍの酸化チタン微粒子を含有した可視光型光触媒塗料を塗布し、乾燥させることで、軸筒本体の外表面に、膜厚が１０μｍの可視光型光触媒の被膜層１２を形成してある。
【００１７】
本発明に用いる可視光型光触媒塗料には、可視光型光触媒として波長４２０ｎｍ以上の可視光応答性を有する酸化チタン微粒子を用いている。この酸化チタン微粒子は、可視光応答性があれば、特に限定されるものではなく、例えば、アナターゼ型可視光応答性酸化チタン微粒子や、ルチル型可視光応答性酸化チタン微粒子などを使用することができる。これらの可視光応答性の酸化チタン微粒子は、可視光応答性を有するものであるため、蛍光灯などの可視光を含む人工光、可視光を含む自然光により光触媒機能が発揮することとなる。
【００１８】
酸化チタン微粒子の平均粒径が１０ｎｍ未満では、可視光を含む自然光で十分な抗菌効果が期待できず、１００ｎｍを超えると、表面が粒子による可視光の散乱により透明性を失ってしまうおそれがあるとともに、粒子同士の隙間が大きいため、可視光を含む自然光により光触媒機能が発揮できない部分が多くなってしまうので、酸化チタン微粒子の平均粒径が１０ｎｍ以上、１００ｎｍ以下とする。なお、酸化チタン微粒子の平均粒径は、例えば、動的レーザー散乱法によって求めることができる。
【００１９】
従って、透明なＡＳ樹脂からなる軸筒本体に平均粒径が１０ｎｍ以上、１００ｎｍ以下の酸化チタン微粒子を含有した可視光型光触媒の被膜層１２を形成することによって、前軸１及び後軸３内部の筆記具用レフィル７を視認可能であり、透明なＰＰ樹脂からなるインキ収容管８内のインキ残量を外部から確認することができる。
【００２０】
可視光型光触媒の被膜層１２の膜厚は、１μｍ未満であると、塗布方法が困難であるとともに、抗菌効果が少なく、３０μｍを超えると隠蔽性が高く透明性を失ってしまうとおそれがあるため、可視光型光触媒の被膜層１２の膜厚は、１μｍ以上、３０μｍ以下が好ましい。
【００２１】
具体的に用いることができる可視光応答性酸化チタン微粒子を用いた可視光型光触媒塗料としては、例えば、ブルーアクティブーＰＷ２５（ＢＡ−ＰＷ２５，エコデバイス社製）やＴＰＳ（住友化学社製）等が挙げられる。
【００２２】
可視光型光触媒塗料には、平均粒径が１０ｎｍ以上、１００ｎｍ以下の酸化チタン微粒子と、シリコーンやシリカ微粒子等の難分解性結着剤、溶媒とを含んでいる。この可視光型光触媒塗料には、レベリング剤、界面活性剤、抗菌性金属、ｐＨ調整剤、保存安定剤などを添加することができる。
【００２３】
また、可視光型光触媒塗料に利用できる溶媒は酸化チタン微粒子を安定に分散させ、最終的に親水化表面が得られる限り限定されないが、例えば水及び／又は有機溶媒が挙げられる。特に水もしくはアルコールまたはそれらの混合溶媒が好ましい。アルコールとしては、メタノ−ル、エタノ−ル、ｎ−プロパノ−ル、イソプロパノ−ル、ブタノ−ル、ペンタノ−ル等が利用できる。
【００２４】
可視光型光触媒塗料の固形分濃度は、０．１質量％以上、１０質量％以下とすることが好ましい。これは、固形分濃度が１０質量％を超えると、組成物が適用された表面が白濁した外観を有し、透明性を損なうおそれがあり、固形分濃度が０．１質量％未満であると、可視光を含む自然光により光触媒機能を効率よく発現することができなくなるおそれがあるためである。
【００２５】
本発明は、前述した可視光型光触媒塗料を軸筒外表面に塗布し、乾燥して被覆層が形成するだけなので、樹脂材料に混合して成形する従来の方法に比べ、成形性に影響することなく、容易に筆記具の軸筒を得ることができる。
【００２６】
本発明の被覆層の形成方法は、前述した可視光型光触媒塗料を軸筒外表面に塗布し、乾燥して被覆層が得られれば、スピンコート法、ドクターブレード法、ディッピング法、刷毛塗り、スプレー法、ロールコーター法等、特に塗布方法は限定されない。また図示はしていないが、軸筒外表面に無機質の下地層を形成し、この下地層の上に可視光型光触媒塗料を塗布、乾燥して被覆層を形成してあってもよい。
【００２７】
また、図示はしていないが、軸筒外表面のみならず、軸筒内壁面にも前述した可視光型光触媒塗料を軸筒外表面に塗布し、乾燥して被覆層を形成してあってもよい。
【産業上の利用可能性】
【００２８】
可視光型光触媒の被膜層を有するので、室内であっても抗菌作用を有するため、官公庁や病院、学校等の公共の場で、不特定多数の人が使用する筆記具として好適である。
【図面の簡単な説明】
【００２９】
【図１】実施例１の筆記具の軸筒を示す、縦断面図である。
【符号の説明】
【００３０】
１  筆記具の軸筒
２  前軸
３  後軸
４  回転カム
５  ノック体
６  コイルスプリング
７  筆記具用レフィル
８  インキ収容管
９  チップホルダー
１０  ボールペンチップ
１１  グリップ
１２  被膜層
【図１】
2007045035.tif 000003